(57)【特許請求の範囲】
【請求項１】
発光中心がＭｎ４+であり、母体が（Ａｅ）２（Ｌｎ）ＳｂＯ６からなるダブルペロブスカイト構造であって、ＡｅがCa、SrおよびBaのなかから選ばれる１または２以上の元素であり、ＬｎがLa、Ce、Pr、Nd、Sm、Eu、Gd
、TbおよびYのなかから選ばれる１または２以上の元素であることを特徴とする深赤色蛍光体。
【請求項２】
組成式Ａｅ２ＬｎＳｂ１−ｘＭｎｘＯ６で示され、ｘが０．００１〜０．０１であることを特徴とする請求項1記載の深赤色蛍光体。
【請求項３】
ＡｅがCaおよびBaのなかから選ばれる１または双方の元素であり、ＬｎがＬａであることを特徴とする請求項１または２記載の深赤色蛍光体。
【請求項４】
請求項１〜３のいずれか１項に記載の深赤色蛍光体を含む蛍光層を備えることを特徴とする照明用光源。
【請求項５】
請求項１〜３のいずれか１項に記載の深赤色蛍光体を固相反応で製造する方法であって、
Ａｅ炭酸塩、Ｌｎ酸化物、Ｓｂ酸化物およびＭｎ炭酸塩もしくはＭｎ酸化物を、Ａｅ：Ｌｎ：Ｓｂ：Ｍｎ＝２：１：０．９９〜０．９９９：０．００１〜０．０１のモル比になるように配合し、混合粉末を得る工程と、
該混合粉末を、不活性ガス雰囲気下、８００〜１０００℃の温度で１〜１０時間か焼した後、さらに、１３００〜１５００℃の温度で１〜１０時間焼成する工程と、
を有することを特徴とする深赤色蛍光体の製造方法。
【請求項６】
Ａｅ炭酸塩がＣａＣ０３またはＢａＣ０３であり、Ｌｎ酸化物がＬａ２Ｏ３であり、Ｓｂ酸化物がＳｂ２Ｏ３であり、Ｍｎ炭酸塩もしくはＭｎ酸化物がＭｎＣＯ３またはＭｎＯ２であることを特徴とする請求項５記載の深赤色蛍光体の製造方法。
【発明の詳細な説明】
【技術分野】
【０００１】
本発明は、深赤色蛍光体およびそれを用いる照明用光源ならびに深赤色蛍光体の製造方法に関する。
【背景技術】
【０００２】
蛍光灯および発光ダイオード等のランプや、液晶ディスプレイおよびプラズマディスプレイ等のディスプレイに可視光線発光体として赤色蛍光体が用いられている。
また最近では、プラズマディスプレイのフルＨＤテレビや白色ＬＥＤの室内照明やバックライトが普及しつつあり、豊かな色感や色調を表現する高品質ディスプレイ装置や白色ＬＥＤの需要が拡大している。
【０００３】
高品格の色相を表現するためには、可視光領域の広い範囲で発光する蛍光体が不可欠であり、現在ＲＧＢ三原色の蛍光体を用いて可視光領域を表現することが一般的である。
ＲＧＢ三原色のなかでも最も波長領域の広い赤色は、高品格の色相を表現するために重要な色であり、一般的な赤色蛍光体だけではなく、特に深みのある赤色を表現する深赤色蛍光体の必要性が高まっている。
【０００４】
一方、植物栽培用の光源の開発も現在進められており、深赤色の光が光合成に適した波長として植物の育成を促進すると考えられている。このような植物栽培用の光源として、深赤色蛍光体を含んだ蛍光ランプが既に報告されており、今後需要が高まってくる可能性がある。
【０００５】
現在知られている深赤色蛍光体の例としては、例えば、３．５ＭｇＯ・０．５ＭｇＦ２・ＧｅＯ２：Ｍｎ４＋がある（非特許文献１参照）。
しかし、この深赤色蛍光体は、波長３６０〜３８０ｎｍの紫外線励起における発光強度が低いという問題がある。
【０００６】
この問題を改善するために、（ｋ−ｘ）ＭｇＯ・ｘＡＦ２・ＧｅＯ２：ｙＭｎ４＋の化学式で示されるマンガン活性の深赤色蛍光体が提案されている（特許文献１参照）。式中、ｋは２．８〜５の実数であり、ｘは０．１〜０．７の実数であり、ｙは０．００５〜０．０１５の実数であり、ＡはＣａ、Ｓｒ、Ｂａ、Ｚｎはまたはこれらの混合物である。
しかし、非特許文献１のものも含め、これらの深赤色蛍光体はＦ（フッ素）を含むため、化学的に不安定という問題がある。
【０００７】
また、ダブルペロブスカイト（double-perovskite）構造のＢａ２ＬａＮｂＯ６にｐｐｍオーダーのＭｎ４+またはＣｒ３+をドープしてＮｂサイトに置換、配置した深赤色蛍光体が紹介されている（非特許文献２参照）。
【先行技術文献】
【特許文献】
【０００８】
【特許文献１】特開２００８−２０２０４４号公報
【非特許文献】
【０００９】
【非特許文献１】蛍光体同学会編、「蛍光体ハンドブック」、オーム社、昭和６２年、ｐ２３１
【非特許文献２】P.A.Tanner et al, Inorganic Chemistry, 2009年, Vol.48, 11142−11146
【発明の概要】
【発明が解決しようとする課題】
【００１０】
解決しようとする問題点は、従来の深赤色蛍光体は高い発光強度と化学的安定性を十分に兼ね備えていない点である。
【課題を解決するための手段】
【００１１】
本発明に係る深赤色蛍光体は、発光中心がＭｎ４+であり、母体が（Ａｅ）２（Ｌｎ）ＳｂＯ６からなるダブルペロブスカイト構造であって、ＡｅがCa、SrおよびBaのなかから選ばれる１または２以上の元素であり、ＬｎがLa、Ce、Pr、Nd、Sm、Eu、Gd
、TbおよびYのなかから選ばれる１または２以上の元素であることを特徴とする。
【００１２】
また、本発明に係る深赤色蛍光体は、好ましくは、組成式Ａｅ２ＬｎＳｂ１−ｘＭｎｘＯ６で示され、ｘが０．００１〜０．０１であることを特徴とする。
【００１３】
また、本発明に係る深赤色蛍光体は、好ましくは、ＡｅがCaおよびBaのなかから選ばれる１または双方の元素であり、ＬｎがＬａであることを特徴とする。
【００１４】
また、本発明に係る照明用光源は、上記の深赤色蛍光体を含む蛍光層を備えることを特徴とする。
【００１５】
また、本発明に係る深赤色蛍光体の製造方法は、上記の深赤色蛍光体を固相反応で製造する方法であって、
Ａｅ炭酸塩、Ｌｎ酸化物、Ｓｂ酸化物およびＭｎ炭酸塩もしくはＭｎ酸化物を、Ａｅ：Ｌｎ：Ｓｂ：Ｍｎ＝２：１：０．９９〜０．９９９：０．００１〜０．０１のモル比になるように配合し、混合粉末を得る工程と、
該混合粉末を、不活性ガス雰囲気下、８００〜１０００℃の温度で１〜１０時間か焼した後、さらに、１３００〜１５００℃の温度で１〜１０時間焼成する工程と、
を有することを特徴とする。
【００１６】
また、本発明に係る深赤色蛍光体の製造方法は、好ましくは、Ａｅ炭酸塩がＣａＣ０３またはＢａＣ０３であり、Ｌｎ酸化物がＬａ２Ｏ３であり、Ｓｂ酸化物がＳｂ２Ｏ３であり、Ｍｎ炭酸塩もしくはＭｎ酸化物がＭｎＣＯ３またはＭｎＯ２であることを特徴とする。
【発明の効果】
【００１７】
本発明に係る深赤色蛍光体は、発光中心がＭｎ４+であり、母体が（Ａｅ）２（Ｌｎ）ＳｂＯ６からなるダブルペロブスカイト構造であって、ＡｅがそれぞれCa、SrおよびBaのなかから選ばれる１または２以上の元素であり、ＬｎがLa、Ce、Pr、Nd、Sm、Eu、Gd
、TbおよびYのなかから選ばれる１または２以上の元素である。
このため、深赤色蛍光体は、高い発光強度と化学的安定性を兼ね備える。また、深赤色蛍光体は、励起波長が３６０〜３８０ｎｍにあり、近紫外線励起の蛍光体として好ましい。
また、本発明に係る照明用光源は、上記の深赤色蛍光体を含む蛍光層を備えるため、深赤色蛍光体の効果を好適に得ることができる。
また、本発明に係る深赤色蛍光体の製造方法は、上記の深赤色蛍光体を固相反応で製造する方法であって、Ａｅ炭酸塩、Ｌｎ酸化物、Ｓｂ酸化物およびＭｎ炭酸塩もしくはＭｎ酸化物を、Ａｅ：Ｌｎ：Ｓｂ：Ｍｎ＝２：１：０．９９〜０．９９９：０．００１〜０．０１のモル比になるように配合し、混合粉末を得る工程と、混合粉末を、不活性ガス雰囲気下、８００〜１０００℃の温度で１〜１０時間か焼した後、さらに、１３００〜１５００℃の温度で１〜１０時間焼成する工程と、を有するため、上記の深赤色蛍光体を好適に得ることができる。
【図面の簡単な説明】
【００１８】
【図１】図１は実施例１、２の蛍光体のX線回折パターンを示す図である。
【図２】図２は実施例１、２および比較例１、２の蛍光体の発光スペクトル示す図である。
【図３】図３は実施例１、２の蛍光体の励起スペクトルを示す図である。
【図４】図４は実施例１、２の蛍光体の蛍光強度のＭｎ濃度依存性を示す図である。
【図５】図５は本実施の形態に係る深赤色蛍光体の母体の結晶構造を示す図である。
【発明を実施するための形態】
【００１９】
本発明の実施の形態について、以下に説明する。
【００２０】
本実施の形態に係る深赤色蛍光体は、発光中心がＭｎ４＋であり、母体が（Ａｅ）２（Ｌｎ）ＳｂＯ６からなるダブルペロブスカイト構造であって、Ａｅがアルカリ土類金属であるCa（カルシウム）、Sr（ストロンチウム）およびBa（バリウム）のなかから選ばれる１または２以上の元素であり、ＬｎがランタノイドであるLa（ランタン）、Ce（セリウム）、Pr（プラセオジウム）、Nd(ネオジウム)、Sm（サマリウム）、Eu（ユウロピウム）、Gd（ガドリニウム）、Tb（テルビウム）およびY（イットリウム）のなかから選ばれる１または２以上の元素である。すなわち、ＡｅおよびＬｎは、それぞれ単一元素であってもよく、また２以上の元素の混合物であってもよい。また、２つのＡｅは、同一の単一元素であってもよく、異なる単一元素であってもよい。
上記のダブルペロブスカイト構造において、Ｏ６で示されるＯの数が実際には６からわずかに変動することは当業者に周知な事項であり、本発明はこの変動範囲のものを含む。
また、深赤色蛍光体は、好ましくは、組成式Ａｅ２ＬｎＳｂ１−ｘＭｎｘＯ６で示され、ｘが０．００１〜０．０１である。
このうち、ＡｅがCaおよびBaのなかから選ばれる１または双方の元素であり、ＬｎがＬａである深赤色蛍光体は、好適な実施態様である。
ここで、ＬｎおよびＳｂを母体に含む目的は、Ｍｎの発光強度を増加させることにある。Ｌｎの元素群の各元素イオンは同じ３価の価数でイオン半径が徐々に変化する。その特徴を活かして、結晶構造にひずみを加えて、発光強度を制御する。
【００２１】
本実施の形態に係る深赤色蛍光体の母体の結晶構造を図５に示す。
ダブルペロブスカイト構造A´A´´B´B´´O６である母体は、一般的なペロブスカイト構造ABO3と比較して、結晶構造は少し歪んでおり、組成式では２倍、図５の単位格子では４倍の原子数になっている。母体は、ペロブスカイト構造のAサイト（ダブルペロブスカイト構造のA´A´´サイト）をＡｅが占有し、Bサイト（ダブルペロブスカイト構造のB´B´´サイト）をＬｎとＳｂが規則的に占有している。すなわち、Aサイト（１２配位）とBサイト(6配位)では、カチオンの局所構造が全く異なるため、AサイトとBサイトを混合して電荷のバランスをとることはほとんどなく、それぞれのサイトで平均電荷がきまり、その上で酸素イオンとのバランスをとる。イオンサイズの小さいSbは優先的にBサイトをとり、Ａｅの一つはAサイトをとることが前提となるため、この束縛条件下で残りのＡｅがAサイトに入って平均２価（Aサイト）になり、LnがBサイトに入って平均４価（Bサイト）になることで、構造が最も安定になる。したがって、母体は（Ａｅ）２（Ｌｎ）ＳｂＯ６で表される。
母体において、イオンサイズの大きいＬａ３+等のＬｎは、一般的にはAサイトを占有するが、本実施の形態では、イオンサイズの小さいＳｂ５+（５価のアンチモン）と組み合わせることで、両イオンの平均イオンサイズが小さくなり、またＬｎおよびＳｂの平均イオン価数も４となってBサイトを占有する。発光中心として添加されるMnはBサイトのＳｂと置換する。それに伴い、酸素量も若干変化する。このとき、イオンサイズの大きいＬｎがBサイトを占有することで、Ｂサイトのひずみが大きくなり、得られる深赤色蛍光体の発光強度が強くなるものと考えられる。
上記したように、Ａｅの元素群は同じアルカリ土類金属であり、またＬｎの元素群は同じ希土類金属であり、それぞれの群中の元素は互いに等しい価数のイオンになり、化学的性質が類似している。このため、それぞれの元素群のなかで元素を置換しても類似の発光特性を示す。一方、Bサイトを占有するイオンサイズの小さいＳｂ５+は長周期表（長周期型）で５Ｂ族に属する半金属であり、これと同様の５価のイオン群である元素として、例えば５Ａ族に属するＮｂ（ニオブ）やＴａ（タンタル）がある。しかし、これらＮｂ等は遷移金属であり、伝導帯にdバンドを形成し、特にＮｂはdバンドのエネルギーが低く、発光中心のＭｎのｄ軌道と重なって発光に影響を及ぼす可能性がある。一方、ＳｂはＮｂのｄバンドよりエネルギーの高い位置にｓバンドを形成し、発光に影響を及ぼすことはほとんどないと考えられる。また、母体中の結合にＮｂやＴａはdバンドを使い、Ｓｂはｓバンドを使うため、イオン性・共有性の結合様式や結合の対称性に違いが生じ、そのサイトに添加される発光中心のＭｎの発光に差が現れると考えられる。したがって、母体の元素のバンドが添加元素のバンドに影響を及ぼさず、添加された発光中心Ｍｎの発光効率を高くする観点から、本実施の形態ではＮｂやＴａの元素を排除し、Ｌｎと組み合わせる元素としてはＳｂのみを用いる。
【００２２】
本実施の形態に係る深赤色蛍光体は、以下に説明する本実施の形態に係る深赤色蛍光体の製造方法により好適に得ることができる。
本実施の形態に係る深赤色蛍光体の製造方法は、深赤色蛍光体を固相反応で製造する方法であって、Ａｅ炭酸塩、Ｌｎ酸化物、Ｓｂ酸化物およびＭｎ炭酸塩もしくはＭｎ酸化物を、Ａｅ：Ｌｎ：Ｓｂ：Ｍｎ＝２：１：０．９９〜０．９９９：０．００１〜０．０１のモル比になるように配合し、混合粉末を得る工程と、混合粉末を、不活性ガス雰囲気下、８００〜１０００℃の温度で１〜１０時間か焼（calcination）した後、さらに、１２００〜１４００℃の温度で１〜１０時間焼成する工程とを有する。
Ａｅ炭酸塩としてＣａＣ０３またはＢａＣ０３を用い、Ｌｎ酸化物としてＬａ２Ｏ３を用い、Ｓｂ酸化物としてＳｂ２Ｏ３を用い、Ｍｎ炭酸塩もしくはＭｎ酸化物としてＭｎＣＯ３またはＭｎＯ２を用いることは好適な実施態様である。
Ａｅ炭酸塩、Ｌｎ酸化物、Ｓｂ酸化物は母体原料であり、これには発光中心（賦活剤）の原料であるＭｎ炭酸塩またはＭｎ酸化物を加える。
これらの原料を所定のモル比になるように秤量し、メノウ乳鉢を用いて、原料１００質量部に対して例えばエタノールを５００質量部加えて湿式混合する。ついで、得られた混合粉末を上記の条件でか焼する。これにより、混合粉末中の炭酸塩は微粉末の酸化物に分解され、反応性の高い状態になる。さらに、か焼粉末を上記の条件でアルゴン等の不活性ガス雰囲気下で焼成することで、本実施の形態に係る深赤色蛍光体が得られる。このとき、２段階焼成を行うと、単一相となり不純物が消滅するため、より好ましい。
【００２３】
本実施の形態に係る深赤色蛍光体は、フッ素を含まないため化学的安定に優れ、また、長波長紫外線３６５〜４００ｎｍの励起で、波長６５０〜７００ｎｍにおいて高い発光強度を有する。
【００２４】
つぎに、本実施の形態に係る照明用光源は、本実施の形態に係る深赤色蛍光体を含む蛍光層を備える。深赤色蛍光体を含む蛍光層は、深赤色蛍光体を含有させた例えばシリコン樹脂シートとすることができる。
これにより、水銀発光を励起源とする蛍光灯や冷陰極蛍光ランプなどの蛍光ランプの赤色系列の色調や蛍光効率を向上させることができる。また、紫外線ＬＥＤ光源を励起光源として用いるＬＥＤ素子に適用することができる。
また、これらの照明用光源は、ディスプレイ装置に用いることで、より向上した表示映像を実現できる。また、植物栽培の照明として用いることで、植物の育成を促進することができる。
【実施例】
【００２５】
実施例および比較例を挙げて、本発明をさらに説明する。なお、本発明は、以下に説明する実施例に限定されるものではない。
【００２６】
（実施例１）
母体原料としてCaCO3とLa2O3とSb2O３を使用し、添加する物質（発光中心：賦活剤）の原料としてMnCO3を用いた。これらの原料をＣａ：Ｌａ：Ｓｂ：Ｍｎ＝２：１：０．９９８：０．００２のモル比になるように秤量し、メノウ乳鉢を用いて、原料１００質量部に対してエタノールを５００質量部加えて湿式混合した。ついで、得られた混合粉末を、アルゴンガス雰囲気で電気炉を用いて９００℃で６時間か焼した。その後、アルゴンガス雰囲気で電気炉を用いて１４００℃で６時間焼成することを２回繰り返して蛍光体を得た。
【００２７】
（実施例２）
CaCO3に代えてBaCO3を用いたほかは実施例１と同様の方法で蛍光体を得た。
【００２８】
（実施例３〜６）  Mnの濃度を0.002から0.001、0.003、0.005および0.01に代えたほかは実施例１と同様の方法で蛍光体を得た。
【００２９】
（比較例１）
Mn添加Ba2LaNbO6は、BaCO3（炭酸バリウム）, La2O3（酸化ランタン）, Nb2O3（酸化ニオブ） およびMn(CH3COO)2（酢酸マンガン）を原料として、固相反応法で作製した。Mnの添加濃度は, 0.035, 0.080, 1.0 atom％とした。原料を目的相の化学量論比にはかりとり、よく粉砕・混合したあと磁器製るつぼで1000℃12ｈ仮焼した。仮焼粉は再度粉砕・混合し、その粉末を1200℃から1400℃で20ｈ焼成し、蛍光体を得た。
【００３０】
（比較例２）
MgO, MgF2, GeO2を化学量論比で混合し、0.01MnCO3を添加して、空気中1000℃で数時間焼成した。焼成物を粉砕・混合し、再度空気中1200℃で十数時間焼成して蛍光体を得た。
【００３１】
図１に、実施例１、２の蛍光体のX線回折パターンを示した。いずれも結晶構造から計算されるシミュレーションのパターンとほぼ同一で、単一相であり、不純物は観察されなかった。
【００３２】
図２に、実施例１（図２中、(１)で示す）および実施例２（図２中、(２)で示す）の蛍光体を、蛍光光度計で励起波長を365nmとして測定した発光スペクトルを示した。いずれも、Mn に由来する約650〜700nm付近にブロードなピークを示した。なお、図２中、（３）および（４）は、比較例１、２の蛍光体の発光スペクトルである。
【００３３】
図３に、実施例１、２の蛍光体の励起スペクトルを示した。実施例１では励起波長320nmで、実施例２では励起波長327nmで、それぞれ最大の蛍光強度を示した。
【００３４】
図４に、実施例３〜６の蛍光体の励起波長３６５ｎｍにおける蛍光（Ａｅ＝Ｃａの場合は蛍光波長６９７ｎｍ、Ａｅ＝Ｂａの場合は蛍光波長６８２ｎｍ）の蛍光強度のＭｎ濃度依存性を示した。
【００３５】
上記の結果を表１にまとめて示した。なお、発光強度は、比較例２の従来の３．５ＭｇＯ・０．５ＭｇＦ２・ＧｅＯ２：Ｍｎ４＋蛍光体と比べた長波長紫外線365ｎｍ励起下での発光波長における相対的な発光強度である。
【００３６】
【表１】
0005704457.tif 000002
【図１】
0005704457.tif 000003
【図２】
0005704457.tif 000004
【図３】
0005704457.tif 000005
【図４】
0005704457.tif 000006
【図５】
0005704457.tif 000007